(57)【特許請求の範囲】
【請求項１】
アクリルポリウレタン系樹脂及びポリカーボネート系樹脂のいずれかからなる印刷原反上に、
シリカを含まないポリカーボネート系樹脂からなる第１アンカー層と、
シリカを含むポリエステル系樹脂からなる第２アンカー層と、
紫外線硬化型インキが塗布された領域と前記紫外線硬化型インキが塗布されていない領域とを有する印刷層と、
電離放射架橋により形成されたアクリル系の紫外線硬化性樹脂からなるクリア層と、
がこの順に積層されていることを特徴とする化粧シート。
【請求項２】
前記シリカを含まないポリカーボネート系樹脂は、主剤１００質量部に対して硬化剤１０質量部を含有したポリカーボネート系樹脂であることを特徴とする請求項１に記載の化粧シート。
【請求項３】
前記シリカを含むポリエステル系樹脂は、主剤１００質量部に対して硬化剤１８質量部を含有し、粒径２μｍのシリカが、１．５質量％ 以上５．０質量％以下の範囲で添加されたポリエステル系樹脂であって、
化粧シート表面は、前記シリカの添加量に応じた光沢値を有する請求項１又は請求項２に記載の化粧シート。
【請求項４】
請求項１から請求項３のいずれか一項に記載の化粧シートを基材に貼り合わせてなる化粧板。
【発明の詳細な説明】
【技術分野】
【０００１】
本発明は、化粧シート及び化粧板に関する。
【背景技術】
【０００２】
従来、化粧シートとしては、例えば、特許文献１に記載の技術がある。この特許文献１に記載の技術では、小ロット、多品種の生産に優れたインクジェット印刷を用いて、印刷原反に印刷層を形成するようになっている。また、この特許文献１に記載の技術では、インクジェットインキとして、水性顔料インク、溶剤系顔料インクが使用されている。
【先行技術文献】
【特許文献】
【０００３】
【特許文献１】特開２００１−７１４４７号公報
【発明の概要】
【発明が解決しようとする課題】
【０００４】
しかしながら、上記特許文献１に記載の技術において、印刷原反としてポリオレフィン系フィルムやポリエステル系フィルムを使用し、さらに、インクジェットインキとして生産性を考慮して紫外線硬化型インクジェットインキを使用した場合、印刷原反と印刷層との密着性が低下し、印刷原反から印刷層が剥がれ、意匠性が低下する可能性がある。そのため、印刷原反と印刷層との密着性向上を図るためのアンカー層を印刷原反の上に設けることで、印刷原反と印刷層との密着性を向上させること等が考えられる。しかしながら、紫外線硬化型インクジェットインキによる印刷層の上にさらにクリア層を設けた場合には、クリア層と、印刷層及びアンカー層との密着性が不足する可能性がある。つまり、印刷層は、インクジェットインキが塗布された領域と塗布されていない領域とを含む。そのため、印刷層の上にクリア層を設けた場合、クリア層は、インクジェットインキが塗布された領域、つまり印刷層と、インクジェットインキが塗布されていない領域、つまりアンカー層と接することになる。
【０００５】
これらクリア層と、印刷層及びアンカー層との密着性が不足すると、クリア層が剥がれ、意匠性が低下する可能性がある。
本発明は、上記のような点に着目したもので、意匠性に優れた化粧シート及び化粧板を提供することを目的としている。
【課題を解決するための手段】
【０００６】
上記課題を解決するために、本発明の一態様によれば、アクリルポリウレタン系樹脂及びポリカーボネート系樹脂のいずれかからなる印刷原反上に、シリカを含まないポリカーボネート系樹脂からなる第１アンカー層と、シリカを含むポリエステル系樹脂からなる第２アンカー層と、紫外線硬化型インキが塗布された領域と前記紫外線硬化型インキが塗布されていない領域とを有する印刷層と、電離放射架橋により形成されたアクリル系の紫外線硬化性樹脂からなるクリア層と、がこの順に積層される。
【発明の効果】
【０００７】
本発明の一態様によれば、化粧シート全体の密着性を向上させることができるため、印刷原反から印刷層やクリア層が剥がれ難くなり、意匠性に優れた化粧シートを実現することができる。
【図面の簡単な説明】
【０００８】
【図１】本発明の一実施形態に係る化粧シート及び化粧板を表す端面図である。
【発明を実施するための形態】
【０００９】
まず、本発明の一実施形態について、図面を参照して説明する。
ここで、図面は模式的なものであり、厚さと平面寸法との関係、各層の厚さの比率等は現実のものとは異なる。また、以下に示す実施形態は、本発明の技術的思想を具体化するための構成を例示するものであって、本発明の技術的思想は、構成部品の材質、形状、及び構造等が下記のものに特定するものでない。本発明の技術的思想は、特許請求の範囲に記載された請求項が規定する技術的範囲内において、種々の変更を加えることができる。
【００１０】
（化粧板１）
図１に示すように、本発明の一実施形態に係る化粧板１は、印刷原反２の一方の面に、アンカー層３、インクジェット印刷で印刷された印刷層４及び電離放射架橋により形成されたクリア層５がこの順に積層されて化粧シート６が形成され、印刷原反２の他方の面に、プライマー層７及び接着剤層８を介して、基材９を貼り合わせて構成される。
本発明の一実施形態に係る化粧板１は、特に、内装材や家具等の用途に好適なものである。
【００１１】
（印刷原反２）
印刷原反２は、樹脂フィルムからなるシート状の層である。樹脂フィルムとしては、ポリオレフィン、及びポリエステルのいずれかを使用できる。
（アンカー層３）
アンカー層３は、インクジェット印刷で塗布されるインクジェットインキを定着させるための層である。アンカー層３は、印刷層４の上に形成される第１アンカー層３ａと、第１アンカー層３ａの上に形成される第２アンカー層３ｂとを備える。
【００１２】
第１アンカー層３ａは、印刷原反２の表面に第１アンカー層３ａ用の塗工液を塗工して設けることができる。第２アンカー層３ｂは、第１アンカー層３ａの表面に第２アンカー層３ｂ用の塗工液を塗工して設けることができる。塗工装置としては、特に限定されず既知の塗工装置を用いることができる。例えば、グラビアコーター、バーコーター、ブレードコーターを使用できる。
【００１３】
第１アンカー層３ａは、例えばポリカーボネート系樹脂を使用することができる。ポリカーボネート系樹脂としては、例えば、主剤１００質量部に対して硬化剤１０質量部を含有したポリカーボネート系樹脂が好ましい。この場合、主剤としては、例えば２液硬化型のポリカーボネート系塗工液「ＵＣクリヤー  Ｗ−４５８（ＤＩＣ株式会社製）」を使用することができ、硬化剤としては「ウレタン硬化剤  Ｗ−３２５Ｎ（ＤＩＣ株式会社製）」を使用することができる。なお、第１アンカー層３ａは、印刷原反２との密着性を確保する観点からシリカを含まない。
【００１４】
なお、硬化剤は、主剤１００質量部に対して１０質量部を含有する場合に限るものではなく、ポリカーボネート系樹脂において硬化剤として十分作用する量であれば、１０質量部よりも多くても少なくてもよい。硬化剤として十分作用するのであれば、例えば、主剤１００質量部に対して、硬化剤を８質量部以上１２質量部以下含有していても問題ない。
第２アンカー層３ｂは、第１アンカー層３ａとは異なる主剤からなる。
【００１５】
第２アンカー層３ｂはシリカを含む層からなり、例えばポリエステル系樹脂を使用することができる。ポリエステル系樹脂としては、例えば、主剤１００質量部に対して硬化剤１８質量部を含有し、粒径２μｍのシリカが１．５質量％以上５．０質量％以下添加されたポリエステル系樹脂が好ましい。この場合、主剤としては、２液硬化型のポリエステル系塗工液「ＵＣクリヤー  Ｗ−３２０（ＤＩＣ株式会社製）」を使用することができ、硬化剤としては、「ウレタン硬化剤  Ｗ−Ａ（ＤＩＣ株式会社製）」を使用することができる。
【００１６】
なお、硬化剤は、主剤１００質量部に対して１８質量部を含有する場合に限るものではなく、ポリエステル系樹脂において硬化剤として十分作用する量であれば、１８質量部よりも多くても少なくてもよい。硬化剤として十分作用するのであれば、例えば、主剤１００質量部に対して、硬化剤を１６質量部以上２０質量部以下含有していても問題ない。
同様に、シリカは、粒径が２μｍに限るものではなく、例えば、１．８μｍ以上２．２μｍ以下であってもよく、要は、光沢調整剤として機能することができる粒径であればよい。
【００１７】
第２アンカー層３ｂとしての、ポリエステル系樹脂添加するシリカの量を調整することによって化粧シート６表面の光沢値を調整することができる。粒径２μｍのシリカを１．５質量％以上５．０質量％以下の範囲で添加することによって、化粧シート６表面の光沢値を、５以上２０以下の範囲で調整することができる。
【００１８】
つまり、印刷原反２の上に、シリカを含まないポリカーボネート系樹脂からなる第１アンカー層３ａを設け、第１アンカー層３ａの上に、シリカを含むポリエステル系樹脂からなる第２アンカー層３ｂを設けることで、アクリルポリウレタン系樹脂及びポリカーボネート系樹脂のいずれかからなる印刷原反２上に、印刷原反２と密着性が比較的高い第１アンカー層３ａを設けることができ、この第１アンカー層３ａの上に、紫外線硬化型インクジェットインキ及びクリア層５との密着性が比較的高く、第１アンカー層３ａとの密着性が比較的高い第２アンカー層３ｂを設けることができる。そのため、第１アンカー層３ａと第２アンカー層３ｂとを介して、印刷原反２と印刷層４との密着性、また、印刷原反２とクリア層５との密着性を向上することができる。つまり、化粧シート６を構成する各層間の密着性を向上させることで、化粧シート６全体の密着性を向上させることができるため、印刷原反２から印刷層４及びクリア層５が剥がれ難くなる。
なお、第１アンカー層３ａ及び第２アンカー層３ｂには、必要に応じて、界面活性剤、消泡剤、増粘剤、耐水化剤等の添加剤を添加してもよい。
【００１９】
（印刷層４）
印刷層４は、インクジェットインキによって意匠性を付与するための絵柄が印刷された層である。印刷層４は、第２アンカー層３ｂの表面に、インクジェット印刷で絵柄を印刷することによって設けることができる。インクジェットインキとしては、例えば、紫外線硬化型インクジェットインキを使用できる。また、絵柄としては、例えば、木目、コルク、焼き物、抽象柄等、化粧シート６や化粧板１が用いられる箇所に適した絵柄を選択することができる。
【００２０】
（クリア層５）
クリア層５は、印刷層４の絵柄を透視できる程度に透明又は半透明な樹脂からなる層である。透明又は半透明な樹脂としては、例えば、紫外線硬化性樹脂を使用できる。
なお、第２アンカー層３ｂはシリカを含んでおり、シリカはアクリル系との密着性が良いことが知られている。したがって、クリア層５としてアクリル系の紫外線硬化性樹脂を用いることによって、クリア層５と第２アンカー層３ｂとの密着性をより向上させることができる。
【００２１】
（プライマー層７）
プライマー層７は、プライマーからなるシート状の層である。プライマーとしては、特に限定されず、既知のプライマーを用いることができる。例えば、ポリエステルウレタン系樹脂と塩化ビニル-酢酸ビニル共重合体との混合物を使用することができる。
（接着剤層８）
接着剤層８は、接着剤からなるシート状の層である。接着剤としては、特に限定されず、既知の接着剤を使用することができる。例えば、ＰＵＲ接着剤を使用することができる。
【００２２】
（基材９）
基材９は、金属系又は木質系からなる板状の部材である。金属系としては、例えば、アルミ、鋼、ステンレス、複合パネルを使用することができる。複合パネルとしては、例えば、芯材となるシート状の樹脂層と、樹脂層の両面それぞれに貼り付けられた金属板（アルミニウム、ガルバリウム、ステンレス等）とを備えたものがある。また、木質系としては、例えば、ＭＤＦ（medium density fiberboard）、合板、パーチクルボードを使用することができる。
【００２３】
（本発明の一実施形態の効果）
本発明の一実施形態に係る発明は、以下の効果を奏する。
（１）本発明の一実施形態に係る化粧シート６は、ポリオレフィン、及びポリエステルのいずれかからなる印刷原反２上に、ポリカーボネート系樹脂からなる第１アンカー層３ａ、ポリエステル系樹脂からなる第２アンカー層３ｂ、紫外線硬化型インクジェットインキで印刷された印刷層４、及び電離放射架橋により形成されたクリア層５がこの順に積層されて構成されている。
【００２４】
このような構成によれば、ポリオレフィン系フィルム及びポリエステル系フィルムのいずれかからなる印刷原反２上に、ポリカーボネート系樹脂からなる第１アンカー層３ａ、つまり、印刷原反２との密着性が比較的高い層を設け、さらにポリエステル系樹脂からなる第２アンカー層３ｂ、つまり、紫外線硬化型インクジェットインキ及びクリア層５との密着性が高い層を設けたため、印刷層４と印刷原反２との密着性だけでなく、印刷層４及びクリア層５と第２アンカー層３ｂとの密着性を向上することができ、印刷原反２から印刷層及びクリア層５が剥がれ難くなり、意匠性に優れた化粧シート６を提供できる。
【００２５】
また、第１アンカー層３ａ及び第２アンカー層３ｂを設けることにより、その分、化粧シート６の作製工程が増えることになるが、第１アンカー層３ａ及び第２アンカー層３ｂは、印刷原反２上全面にいわゆるベタ塗りすればよいため、作製工程が増えたとしても、大幅な作業時間の増加を伴うことなく、簡易な工程で実現することができる。
【００２６】
（２）本発明の一実施形態に係る化粧シート６では、第１アンカー層３ａのポリカーボネート系樹脂は、主剤１００質量部に対して硬化剤１０質量部を含有したポリカーボネート系樹脂である。
このような構成によれば、印刷原反２との密着が良好な化粧シート６を実現することができる。
【００２７】
（３）本発明の一実施形態に係る化粧シート６では、第２アンカー層３ｂのポリカーボネート系樹脂は、主剤１００質量部に対して硬化剤１８質量部を含有し、粒径２μｍのシリカが１．５質量％以上５．０質量％以下添加されたポリエステル系樹脂である。
このような構成によれば、インクジェットインキとの密着が良好であり、且つクリア層５との密着が良好な化粧シート６を実現することができる。
また、シリカの添加量を１．５質量％以上５．０質量％以下の範囲で調整することによって、化粧シート６の光沢値を調整することができる。
【００２８】
（４）本発明の一実施形態に係る化粧板１は、化粧シート６を基材９に貼り合わせてなる。
このような構成によれば、意匠性に優れた化粧板１を提供することができる。
【実施例】
【００２９】
以下に、本発明の化粧板１の具体的な実施例について説明する。
アンカー層３として、表１に示す成分からなるアンカー層３を有する化粧板１を作製し、作製した化粧板１について、ＪＩＳ  Ｋ  ５６００−５−６に準拠して、アンカー層３の上に積層された印刷層４について、付着性クロスカット法により付着性を評価した。表１中にその結果を示す。なお、表１では、印刷層４が形成された印字部分及び非印字部分共に評価結果が合格の場合を記号「○」、印字部分は合格であるが非印字部分が不合格である場合を記号「△」、印字部分及び非印字部分共に不合格である場合を記号「×」で表している。
【００３０】
【表１】
0006701850.tif 000002
【００３１】
表１に示すように、第１アンカー層３ａとして、３パターンを設定した。第１パターンでは、主剤Ｗ４５８を用い、硬化剤としてＷ３２５Ｎ硬化剤を用い、主剤１００質量部に対して硬化剤１０質量部を含有させた層を、第１アンカー層３ａとして用いた。第２パターンでは、第１パターンにおいて、主剤を、Ｗ４８０（アクリル系樹脂  ＤＩＣ株式会社製）に替えた層を第１アンカー層３ａとして用いた。第３パターンでは、第１アンカー層３ａを用いないこととした。
【００３２】
また、第２アンカー層３ｂとして、２パターンを設定した。第１パターンでは、主剤Ｗ３２０を用い、硬化剤としてＷ−Ａ硬化剤を用い、主剤１００質量部に対して硬化剤１８質量部を含有させた層を、第２アンカー層３ｂとして用いた。第２パターンでは、第２アンカー層３ｂを用いないこととした。
そして、第１アンカー層３ａの３パターンについて、第２アンカー層３ｂとして、主剤３２０を含むポリエステル系樹脂を用いた場合と、第２アンカー層３ｂを用いない場合の、６通りについて評価を行った。
【００３３】
表１に示すように、第２アンカー層３ｂを用いない場合、つまり第１アンカー層３ａの上に印刷層４を形成した場合には、印字部分の付着性は良好であるが非印字部分の付着性が低いことがわかる。また、第１アンカー層３ａ及び第２アンカー層３ｂを共に設けずに、印刷原反２の上に印刷層４を設けた場合には、印字部分及び非印字部分の付着性は共に低い。
【００３４】
一方、第２アンカー層３ｂを用いた場合には、第１アンカー層３ａがない場合、また、主剤として、主剤Ｗ４５８又は主剤Ｗ４８０のいずれを使用した場合でも、印字部分については良好な付着性となり、特に、主剤Ｗ４５８を用いた場合、には、印字部分及び非印字部分共に、良好な付着性を有することが確認された。
以上から、主剤Ｗ４５８を含む第１アンカー層３ａと、主剤Ｗ３２０を含む第２アンカー層３ｂとを共に有さない化粧板に比較して、主剤Ｗ４５８を含む第１アンカー層３ａと、主剤Ｗ３２０を含む第２アンカー層３ｂとを共に有する本発明の一実施形態に係る化粧板１は、印字部分及び非印字部分共に優れた付着性を有することが確認された。
【００３５】
以上、特定の実施形態を参照して本発明を説明したが、これら説明によって発明を限定するものではない。本発明の説明を参照することにより、当業者には、開示された実施形態の種々の変形例とともに本発明の別の実施形態も明らかである。従って、特許請求の範囲は、本発明の範囲及び要旨に含まれるこれらの変形例又は実施形態も網羅すると解すべきである。
【符号の説明】
【００３６】
１  化粧板
２  印刷原反
３  アンカー層
３ａ  第１アンカー層
３ｂ  第２アンカー層
４  印刷層
５  クリア層
６  化粧シート
７  プライマー層
８  接着剤層
９  基材
【図１】
0006701850.tif 000003